상기 실시 예 4 내지 7 및 비 교예 4 내지 7 에서 얻 어 진 조성물 을 , 각각 두께 38 ㎛ 의 PET 필름 상 에 , 건조 후 의 두께 가 50 ㎛ 로 되 도록 롤러 코터 로 도공 하 고 , 130 ℃ 에서 1 시간 가열 후 , 180 ℃ 에서 2 시간 가열 경화 하 여 , 경화물 ( 필름 ) 을 얻 었 다 ( 경화 조건 A ) . 또한 , 비 교예 6 은 상기 경화 조건 으로 는 경화 가 불 충분 하 다고 생각 되 었 기 때문 에 , 150 ℃ 에서 1 시간 가열 후 , 200 ℃ 에서 1 시간 가열 하 고 , 추가 로 250 ℃ 에서 4 시간 가열 경화 하 여 , 경화물 ( 필름 ) 을 얻 었 다 ( 경화 조건 B ) . 또한 , 비 교예 7 은 가열 경화 후 의 용제 빠짐 도 나쁘 고 , 보이드 를 제거 할 수 없 어 , 경화물 ( 필름 ) 을 조제 할 수 없 었 기 때문 에 , 이후 의 평가 를 행하 지 않 았 다 .